FR 2668491 A1 19920430 FR 9013362 A 19901029 L'invention concerne des peintures blanches à base d'un pigment semi- conducteur oxyde d'étain/dioxyde de titane dopé à l'oxyde d'antimoine utiles pour former un revêtement blanc antistatique et radiotransparent sur des antennes de satellites, assurant en même temps le contrôle thermique de ces antennes. On a besoin, pour le contrôle thermique d'antennes de satellites géostationnaires de revêtements possédant les propriétés suivantes: as (facteur d'absorption solaire) E (facteur hémisphérique d'émission infra-rouge) > 0,80. Radiotransparence dans une large bande de fréquences allant de quelques K Hz à 20 G Hz. Résistance électrique superficielle comprise entre 1 et 1000 MQ/carré telle que mesurée sous un vide inférieur à 1,33 x 10-3 Pa ( 10-5 Torr) de façon à évacuer les charges électriques (électrons et protons). Faible dégazage sous vide. Bonne stabilité aux rayonnements UV et corpusculaires. Actuellement, il n'existe pas de revêtements possédant l'ensemble de ces propriétés. La technologie actuellement utilisée consiste à déposer du germanium sur les antennes de satellites ce qui permet d'évacuer les charges électriques tout en assurant la radiotransparence, mais le facteur d'absorption solaire est trop élevé pour réaliser un contrôle thermique correct des antennes. L'invention a pour objet de fournir une peinture blanche antistatique et radiotransparente pour antennes de satellites qui assure en même temps le contrôle thermique de ces antennes et qui est peu coûteux. Plus précisément, l'invention concerne une peinture blanche comprenant un pigment blanc semi-conducteur, un liant filmogène, un solvant de ce liant, et, facultativement, un pigment blanc non semi-conducteur, caractérisée en ce que le pigment blanc semi-conducteur présente une résistance électrique volumique d'au plus 2,5 k Q/cm 3 et est le produit obtenu (a) par calcination à une température de 700 à 1000 'C d'un mélange intime de 30 à 73 parties en poids d'oxyde d'étain Sn O 2, de 70 à 27 parties de dioxyde de titane, et de 0,10 à 10 parties en poids d'oxyde d'antimoine Sb 203, le total de l'oxyde d'étain et du dioxyde de titane étant de 100 parties, puis (b) broyage du produit résultant de l'étape (a) en particules de grosseur pigmentaire. De préférence, la proportion de Sb 2 03 est de 0,25 à 5 parties en poids par 100 parties en poids de Sn O 2 + Ti O 2. Le dioxyde de titane peut être sous la forme de rutile, d'anatase ou de mélanges de ceux-ci On préfère utiliser le dioxyde de titane sous forme d'anatase ou d'un mélange d'anatase et de rutile, car l'anatase tend à donner des peintures de blancheur supérieure. Lorsque la proportion de Sn O 2 croît, dans la gamme indiquée, cela a tendance à améliorer la conductivité électrique du feuil de peinture appliqué à partir de la composition de peinture, tandis que, lorsque la proportion de Ti O 2 croît, dans la gamme indiquée, cela a tendance à améliorer la blancheur de la peinture et donc d'abaisser le facteur d'absorption solaire. Le mélange de Sn O 2, Ti O 2 et Sb 2 03 doit être calciné à une température de 700 à 10000 C Au-dessous de 7000 C, la résistance électrique volumique du pigment obtenue est trop élevée et au-dessus de 1000 'C, le mélange d'oxydes commence à se décomposer. La durée de la calcination peut varier largement et peut aller de quelques minutes à quelques heures suivant l'inertie thermique du creuset employé et du mélange d'oxydes. Après calcination du mélange d'oxydes, la masse obtenue est laissée refroidir et broyée en particules de grosseur pigmentaire, c'est-à-dire en particules d'une grosseur supérieure à environ 1 pm, typiquement dans la gamme de 5 à 150 pm pour obtenir un pouvoir couvrant satisfaisant. Comme liant, on peut utiliser n'importe quel liant connu comme étant utile pour la formation de peintures On peut citer, à titre d'exemples non limitatifs, des polyuréthannes, des résines époxydes, des résines acryliques, des résines glycérophtaliques, des résines silicones, des silicates etc L'homme de l'art pourra trouver dans l'abondante littérature publiée à ce sujet, de nombreux types de liants utilisables A ce jour, on préfère utiliser des silicones ou des silicates pour les applications spatiales. Outre le pigment semi-conducteur et le liant, la peinture de l'invention peut comprendre un pigment blanc non conducteur de l'électricité, par exemple du dioxyde de titane, de l'oxyde de zinc, de l'orthotitanate de zinc, de l'orthostannate de zinc, de l'orthotitanate d'étain, etc destiné à améliorer le facteur d'absorption solaire de la peinture. Lorsqu'on incorpore à la peinture de l'invention un pigment blanc non conducteur de l'électricité, il faut veiller à ce que le rapport en poids pigment non conducteur de l'électricité/pigment semi-conducteur n'excède pas 1,5 environ, de préférence 1, pour ne pas dégrader les propriétés de résistance électrique. D'autre part, le rapport en poids pigments totaux/liant sera habituellement dans la gamme de 1,5 à , bien que ces valeurs ne soient pas étroitement critiques. Comme solvant, on peut utiliser, à titre indicatif des hydrocarbures aromatiques (toluène, xylène, styrène, naphta, etc), des hydrocarbures aliphatiques (white spirit, essences, pétrole, etc), des cétones (méthyléthylcétone, méthylisobutylcétone, diacétone alcool, etc), des esters (acétate d'éthyle, acétate de méthyle, acétate de propyle, acétate d' étylèneglycol, acétate de méthylèneglycol, etc), des éthers de glycol (éthylglycol, butylglycol, méthylèneglycol, propylèneglycol, etc), des alcools (éthanol, propanol, méthanol, etc), des hydrocarbures terpéniques (essence de térébenthine, etc), et de l'eau. La proportion de solvant peut aller jusqu'à 60 % en poids, par rapport au poids total de la peinture. Bien entendu, les peintures de l'invention peuvent comprendre également tous adjuvants désirés communément employés dans les formulations de peintures, à condition bien sûr, qu'ils ne dégradent pas excessivement les propriétés de conductivité électrique du feuil de peinture. Les peintures de l'invention peuvent s'appliquer en une ou plusieurs couches sur le substrat à peindre en donnant des feuils de peinture d'une épaisseur avantageusement comprise entre 5 et 250 micromètres et d'une résistance électrique superficielle comprise entre 1 et 1000 Mn/carré Toutes les résistances électriques superficielles afférentes aux peintures de l'invention sont données pour l'épaisseur du feuil de peinture appliqué (habituellement 30 à 60 pm), puisque c'est la résistance électrique superficielle de ce feuil qui est importante en pratique. L'application de la couche de peinture de l'invention sur un substrat peut s'effectuer au pistolet à peinture, à la brosse ou par toute autre technique connue. La peinture de l'invention peut être appliquée sur toutes sortes de substrats tels que des polyimides, des composites de polyimides ou d'époxydes renforcés de fibres de verre, de fibres d'aramide (Kevlar(R)), de fibres de carbone etc, ou des métaux. Si désiré ou nécessaire, on peut appliquer une couche de primaire d'accrochage, ou toute autre couche primaire, par exemple anti-corrosion, avant d'appliquer la peinture de l'invention. L'invention concerne également les substrats, tels que les antennes de satellites spatiaux, portant un revêtement appliqué à partir d'une composition de peinture selon l'invention, ce revêtement présentant les propriétés suivantes: un facteur d'absorption solaire d'au plus 0,30 un facteur hémisphérique d'émission infrarouge au moins égal à 0,80, une résistance électrique superficielle de 1 à 1000 Mn/carré, telle que mesurée sous un vide inférieur à 1,33 x 10 Pa ( 10-5 Torr), une radiotransparence dans une bande de fréquences allant de quelques k HZ à 20 G Hz, telle que l'atténuation du signal due au revêtement n'excède pas 0,2 d B, un faible dégazage sous vide, et une bonne stabilité aux rayonnements ultra-violet et corpusculaires. Les exemples non limitatifs suivants sont donnés en vue d'illustrer l'invention. EXEMPLE 1 Cet exemple illustre la préparation de divers pigments oxyde d'étain/oxyde de titane dopés à l'oxyde d'antimoine en utilisant différents oxydes de titane et diverses proportions d'oxyde d'étain, d'oxyde de titane et d'oxyde d'antimoine et des conditions de température et de durée variées. Le tableau ci-après récapitule les compositions essayées, les conditions opératoires utilisées et les propriétés des pigments résultants. Les pigments ont été préparés en mélangeant intimement de l'oxyde d'étain, de l'oxyde de titane et de l'oxyde d'antimoine ayant une grosseur de particules comprises entre 20 et 150 pm, dans des proportions désirées, pendant environ 10 minutes dans un mélangeur à poudre, puis en chauffant le mélange résultant dans un four jusqu'à la température de calcination indiquée d'une manière continue.5 g g Tempé- Pigment de de rature R Sn O 2 Ti O 2 Sb 203 de cal Durée volu- forme, g cina mique tion OC 1 72,7 Rutile 27,3 5,45 950 10 h 2 k Q 2 72,7 Rutile 27,3 1,82 950 8 h 400 Q 3 72,7 Rutile 27,3 3,64 950 8 h 500 Q 4 72,7 Rutile 27,3 5,45 950 8 h 550 Q 72, 7 Rutile 27,3 7,27 950 8 h 800 Q 6 72,7 Rutile 27,3 0,45 950 8 h 700 Q 7 72,7 Rutile 27,3 0,91 950 8 h 200 Q 8 72,7 Rutile 27,3 1,36 950 8 h 400 Q 9 72,7 Rutile 27,3 0,91 1000 8 h 900 Q 66,7 Rutile 33,3 0,83 950 8 h 180 Q 11 61,5 Rutile 38,5 0,77 950 8 h 400 Q 12 72,7 (R + A) 27,3 5,45 * 950 8 h 70 Q 13 72,7 (R + A) 27,3 0,91 950 8 h 20 Q 14 65,3 Rutile 34,7 0,43 950 8 h 800 Q 65,3 Rutile 34,7 0,43 950 8 h 700 Q 16 57,1 (R + A) 42,9 0,71 950 8 h 400 Q 17 50 (R + A) 50 0,62 950 8 h 500 Q 18 66,7 (R + A) 33,3 1,11 950 8 h 100 Q 19 57,1 (R + A) 42,9 1,43 950 8 h lk Q 50 (R + A) 50 1,67 950 8 h lk Q 21 40 (R + A) 60 2, 00 950 8 h 2 k Q 22 72,7 (R + A) 27,3 0,91 850 8 h 80 i 23 72,7 (R + A) 27,3 0,91 800 8 h 60 Q 24 72,7 (R + A) 27,3 1,82 800 8 h 120 Q 72,7 (R + A) 27,3 0,91 750 8 h 80 n 26 72,7 (R + A) 27,3 0, 91 700 8 h 200 Q 27 72,7 Rutile 27,3 0,91 700 8 h 400 Q 28 72,7 Rutile 27,3 0,91 800 8 h 200 Q 29 57,1 (R + A) 42,9 1,43 800 8 h 250 Q 72,7 Anatase 27,3 0,91 800 8 h 35 Q 31 54,5 Anatase 45,5 0,91 800 8 h 80 Q 32 36,4 Anatase 63,6 0,91 800 8 h 400 Q 33 30,8 Anatase 69,2 0,77 800 5 h lk Q 34 30,8 Anatase 69,2 0,77 800 8 h 1,5 k Q *: Sb 2 03 de qualité pour analyse Pour les autres essais Sb 203 de qualité dopage R: Rutile : Anatase A EXEMPLE 2 Cet exemple et les suivants illustrent la préparation de peinture selon l'invention. On obtient un revêtement blanc antistatique radiotransparent dont l'épaisseur après séchage est comprise entre 25 et 40 pm, en appliquant sur un substrat non conducteur de l'électricité une peinture préparée par le mode opératoire suivant: A 20 g de liant silicone RTV 121 de Rhône Poulenc, on ajoute 63 g de toluène, on agite manuellement, on ajoute ensuite 76 g de pigment 1 de l'exemple 1 et 38 g d'orthotitanate de zinc (Zn 2 Ti O 4) à la solution obtenue en agitant Après cela, on broie le mélange dans un flacon de 250 ml avec 100 g de billes de verre dans un broyeur à billes RED DEVIL pendant 30 minutes. On sépare la composition obtenue des billes par tamisage. On incorpore 0,4 g de catalyseur 10028 (Rhône- Poulenc) et 18 g d'un diluant composé de 47 g de diacétate d'éthylèneglycol et 6 g d'éther monoéthylique d'éthylèneglycol, juste avant application de la peinture. Le rapport pigments/liant (P/L) est de 5,7. La résistance superficielle R, du revêtement obtenu est Rs = 500 Mn/carré Le facteur d'absorption solaire as est égal à 0,23. Le mode de préparation des compositions de peintures des exemples suivants se fait de façon similaire à celui décrit ci-dessus, à l'exception des modifications indiquées concernant les ingrédients employés. EXEMPLE 3 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone RTV 121 ( 20 g) et catalyseur 10028 ( 0,4 g), pigment: mélange de poudres de pigment 1 de l'exemple 1 ( 80 g) et d'orthotitanate de zinc ( 40 g), solvants: mélange de toluène, d'ester et d'éther de l'exemple 2. Le rapport P/L est de 6. La résistance superficielle du revêtement obtenu est de R, = 140 Mn/carré Le facteur d'absorption solaire as est égal à 0,24. EXEMPLE 4 On obtient un revêtement blanc antistatique et radiotransparent dont l'épaisseur après séchage est comprise entre 25 et 40 pm, en appliquant sur un substrat non conducteur de l'électricité une peinture dont la composition est la suivante. liant silicone Sylgard 184 ( 8,4 g) et catalyseur Sylgard ( 0,84 g) de DOW CORNING, pigment: mélange de poudres de pigment 1 de l'exemple 1 ( 30 g) et d'orthotitanate de Zinc ( 26 g), solvants: mélange de toluène, d'ester et d'éther de l'exemple 2. Le rapport P/L est de 6. La résistance superficielle du revêtement obtenu est de: Rs = 160 MQ/carré Le facteur d'absorption solaire as est égal à 0,25. EXEMPLE 5 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 32 g) de Rhône Poulenc, pigment poudre de pigment 1 de l'exemple 1 ( 150 g), solvants: mélange de toluène, d'ester et d'éther de l'exemple 2. Le rapport P/L est de 4,7. La résistance superficielle du revêtement obtenu est de: R, = 15 MO/carré Le facteur d'absorption solaire as est égal à 0,22. EXEMPLE 6 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 20 g) de Rhône Poulenc, pigment: mélange de poudres de pigment 1 de l'exemple 1 ( 120 g), et d'orthotitanate de zinc ( 30 g), solvants: mélange de toluène, d'ester et d'éther de l'exemple 2. Le rapport P/L est de 7,5. La résistance superficielle du revêtement obtenu est de: Rs = 150 MQ/carré Le facteur d'absorption solaire as est égal à 0,21. EXEMPLE 7 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 20 g) de Rhône Poulenc, pigment: mélange de poudres de pigment 7 de l'exemple 1 ( 100 g), et d'orthotitanate de zinc ( 50 g), solvants: mélange de toluène, d'ester et d'éther de l'exemple 2. Le rapport P/L est de 7,5. La résistance superficielle du revêtement obtenu est de R, = 100 MQ/carré Le facteur d'absorption solaire as est égal à 0,21. EXEMPLE 8 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 20 g) de Rhône Poulenc, pigment: mélange de poudres de pigment 4 de l'exemple 1 ( 95 g), et d'orthotitanate de zinc ( 55 g), solvants: mélange de toluène, d'ester et d'éther de l'exemple 2. Le rapport P/L est de 7,5. La résistance superficielle du revêtement obtenu est de: R, = 150 MQ/carré Le facteur d'absorption solaire as est égal à 0,23. EXEMPLE 9 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 15 g) de Rhône Poulenc, pigment: poudre de pigment 14 de l'exemple 1 ( 115 g), solvants: mélange de toluène, d'ester et d'éther de l'exemple 2. Le rapport P/L est de 7,6. il La résistance superficielle du revêtement obtenu est de: R = 20 MO/carré Le facteur d'absorption solaire as est égal à 0,24. EXEMPLE 10 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 10,5 g) de Rhône Poulenc, pigment poudre de pigment 17 de l'exemple 1 ( 80 g), solvants: mélange de toluène, d'ester et d'éther de l'exemple 2. Le rapport P/L est de 7,6. La résistance superficielle du revêtement obtenu est de Rs = 100 MQ/carré Le facteur d'absorption solaire as est égal à 0,25. EXEMPLE 11 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 12,5 g) de Rhône Poulenc, pigment: mélange de poudres de pigment 13 de l'exemple 1 ( 57 g), et d'orthotitanate de zinc ( 37 g), solvants: mélange de toluène, d'ester et d'éther de l'exemple 2. Le rapport P/L est de 7,5. La résistance superficielle du revêtement obtenu est de: R = 500 Mn/carré Le facteur d'absorption solaire as est égal à 0,21. EXEMPLE 12 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 4,5 g) de Rhône Poulenc, pigment poudre de pigment 19 de l'exemple 1 ( 35 g), solvants: mélange de toluène, d'ester et d'éther de l'exemple 2. Le rapport P/L est de 7,8. La résistance superficielle du revêtement obtenu est de Rs = 250 Mn/carré Le facteur d'absorption solaire as est égal à 0,16. EXEMPLE 13 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 6 g) de Rhône Poulenc, pigment: mélange de poudres de pigment 23 de l'exemple 1 ( 45 g), et d'orthotitanate de zinc ( 55 g), solvants: mélange de toluène, d'ester et d'éther de l'exemple 2. Le rapport P/L est de 7,5. La résistance superficielle du revêtement obtenu est de R = 6 Mn/carré Le facteur d'absorption solaire as est égal à 0,20. EXEMPLE 14 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 12 g) de Rhône Poulenc, pigment: mélange de poudres de pigment 12 de l'exemple 1 ( 90 g), et d'orthotitanate de zinc ( 55 g), solvants: mélange de toluène, d'ester et d'éther de l'exemple 2. Le rapport P/L est de 7,5. La résistance superficielle du revêtement obtenu est de: R = 2 Mn/carré Le facteur d'absorption solaire as est égal à 0,19. EXEMPLE 15 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 10 g) de Rhône Poulenc, pigment: mélange de poudres de pigment 12 de l'exemple 1 ( 55 g), et d'orthotitanate de zinc ( 20 g), solvants: mélange de toluène, d'ester et d'éther de l'exemple 2. Le rapport P/L est de 7,5. La résistance superficielle du revêtement obtenu est de R, = 70 MQ/carré Le facteur d'absorption solaire as est égal à 0,20. EXEMPLE 16 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 10 g) de Rhône Poulenc, pigment: poudre de pigment 19 de l'exemple 1 ( 60 g), Le rapport P/L est de 6. La résistance superficielle du revêtement obtenu est de: R, = 50 MQ/carré Le facteur d'absorption solaire as est égal à 0,22. EXEMPLE 17 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone résine K ( 10 g) de Wacker, pigment: mélange de poudres de pigment 12 de l'exemple 1 ( 51 g), et d'orthotitanate de zinc ( 25 g), solvants: mélange de toluène, d'ester et d'éther de l'exemple 2. Le rapport P/L est de 7,5. La résistance superficielle du revêtement obtenu est de R, = 15 Mn/carré Le facteur d'absorption solaire as est égal à 0,21. EXEMPLE 18 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone résine K ( 10 g) de Wacker, pigment: poudre de pigment 31 de l'exemple 1 ( 75 g), solvants: mélange de toluène, d'ester et d'éther de l'exemple 2. Le rapport P/L est de 7,5. La résistance superficielle du revêtement obtenu est de R = 70 Mn/carré Le facteur d'absorption solaire as est égal à 0,22. EXEMPLE 19 On obtient un revêtement blanc antistatique et radiotransparent dont l'épaisseur après séchage est comprise entre 25 et 40 pm, en appliquant sur un substrat non conducteur de l'électricité une peinture dont la composition est la suivante: liant silicone Rhodorsil 10336 ( 10 g) de Rhône Poulenc, pigment: mélange de poudres de pigment 12 de l'exemple 1 ( 55 g), et de dioxyde de titane ( 20 g), solvants: mélange de toluène, d'ester et d'éther de l'exemple 2. Le rapport P/L est de 7,5. La résistance superficielle du revêtement obtenu est de: Rs = 140 Mn/carré Le facteur d'absorption solaire a, est égal à 0,23. Il va de soi que les modes de réalisation décrits ne sont que des exemples et qu'on pourrait les modifier, notamment par substitution d'équivalents techniques, sans sortir pour cela du cadre de l'invention. REVENDICATIONS 1 Une peinture blanche comprenant un pigment blanc semi-conducteur, un liant filmogène, un solvant de ce liant, et, facultativement, un pigment blanc non semi- conducteur, caractérisée en ce que le pigment blanc semi- conducteur présente une résistance électrique volumique d'au plus 2,5 kn/cm 3 et est le produit obtenu (a) par calcination à une température de 700 à 10000 C d'un mélange intime de 30 à 73 parties en poids d'oxyde d'étain Sn O 2, de 70 à 27 parties de dioxyde de titane, et de 0,10 à 10 parties en poids d'oxyde d'antimoine Sb 2 03 f le total de l'oxyde d'étain et du dioxyde de titane étant de 100 parties, puis (b) broyage du produit résultant de l'étape (a) en particules de grosseur pigmentaire. 2 Une peinture selon la revendication 1, caractérisée en ce que la proportion de Sb 2 03 est de 0,25 à 5 parties en poids par 100 parties en poids de Sn O 2 + Ti O 2. 3 Une peinture selon la revendication 1 ou 2, caractérisée en ce que le dioxyde de titane est sous forme d'anatase ou d'un mélange d'anatase ou de rutile. 4 Une peinture selon l'une quelconque des revendications 1 à 3, caractérisée en ce qu'un pigment blanc non conducteur de l'électricité est présent, ce pigment étant choisi parmi le dioxyde de titane, l'oxyde de zinc, l'orthotitanate de zinc, l'orthostannate de zinc et l'orthotitanate d'étain. Une peinture selon la revendication 4, caractérisée en ce que le rapport en poids pigment non conducteur de l'électricité/pigment semi- conducteur n'excède pas (voir lettre). 6 Une peinture selon l'une quelconque des revendications 1 à 5, caractérisée en ce que le rapport en poids pigments totaux/liant est compris entre 1,5 et 10 inclusivement. 7 Substrat caractérisé en ce qu'il porte un revêtement appliqué à partir d'une composition de peinture telle que définie à l'une quelconque des revendications 1 à 6. 8 Substrat selon la revendication 7, caractérisé en ce qu'il est une antenne de satellite spatial.